(57)【特許請求の範囲】
【請求項１】
成形型を構成する固定型と可動型とで囲まれたキャビティに、発泡剤を含有する結晶性高分子樹脂の融液を射出して充填させる射出工程と、
前記キャビティに前記融液が充填され、該融液の温度が融点以下、結晶化温度以上である状態で、前記可動型を前記固定型から離間する方向に移動させて前記キャビティの容積を増大させ該キャビティ内の前記高分子樹脂を発泡させながら成形すると共に、その成形時に、少なくとも前記可動型の成形面を負圧にして該面に前記高分子樹脂の表面を吸着させることで、前記融液に臨界伸長ひずみ速度以上の速度で伸長ひずみを生じさせて、該融液を配向融液の状態にし、その状態を維持して結晶化させる結晶化工程とを備えたことを特徴とする樹脂成形品の成形方法。
【請求項２】
前記結晶性高分子樹脂は汎用プラスチックであることを特徴とする請求項１に記載の樹脂成形品の成形方法。
【請求項３】
前記汎用プラスチックはポリプロピレンであることを特徴とする請求項２に記載の樹脂成形品の成形方法。
【請求項４】
固定型と可動型とを有する成形型と、
前記固定型と前記可動型とで囲まれたキャビティに、発泡剤を含有する結晶性高分子樹脂の融液を射出する射出手段と、
前記可動型を前記固定型に近接する方向へ移動させることで型締めを行い、前記可動型を前記固定型から離間する方向へ移動させることで型開きを行うか又は前記キャビティの容積を増大させながら前記高分子樹脂の発泡成形を行う成形型開閉手段と、
前記キャビティに前記融液が充填され該融液の温度が融点以下、結晶化温度以上である状態において、前記融液に臨界伸長ひずみ速度以上の速度で伸長ひずみを生じさせることで該融液を配向融液の状態にして結晶化させるための所定の速度で、前記成形型開閉手段により前記可動型を前記固定型から離間する方向へ移動させて、前記キャビティ内の高分子樹脂を発泡させながら成形するとき、少なくとも該可動型の成形面を負圧にして該面に前記高分子樹脂の表面を吸着させる吸着手段とを備えたことを特徴とする樹脂成形品の成形装置。
【発明の詳細な説明】
【技術分野】
【０００１】
本発明は、自動車用部品等の樹脂成形品、特に結晶性高分子樹脂を用いた成形品の成形方法及び成形装置に関し、樹脂成形品の成形技術の分野に属する。
【背景技術】
【０００２】
従来、樹脂成形品の材料として、ポリプロピレン、ポリエチレン、ポリスチレン、或いはポリ塩化ビニルなどの所謂汎用プラスチックは、安価であるとともに成形性に優れているなどの理由で、各種の分野で広く用いられているところであるが、自動車用部品や機械用部品等の工業製品用の材料としては、十分な機械的強度や耐久性等を得られないことがある。
【０００３】
そのため、これらの特性が要求される工業製品用材料としては、ポリエチレンテレフタレートやポリカーボネート、或いはポリアミドなどのなどの所謂エンジニアリングプラスチックが好適に用いられるが、エンジニアリングプラスチックは高価であるため、材料コストが高騰してしまう欠点がある。
【０００４】
このような実情に対処するものとして、特許文献１には、結晶性高分子樹脂融液の成形時における結晶化度を大幅に向上させることにより、ポリプロピレン等の汎用プラスチック材を用いながら、エンジニアリングプラスチックに相当する機械的強度や耐熱性を実現する発明が開示されている。
【０００５】
この発明は、結晶性高分子樹脂の融液を、融点以下、結晶化温度以上の状態、換言すれば過冷却状態で、臨界伸長ひずみ速度以上のひずみ速度で所定方向に伸長させることを特徴とするものである。このようにして伸長された融液は、高分子鎖が引き伸ばされて平行に揃えられた配向融液となると共に、結晶化の基点となる核が融液内に多数形成され、その後、短時間で且つ極めて高い割合で結晶化が起こるため、機械的強度や耐熱性に優れた成形品が得られることが期待される。
【０００６】
ここで、前記臨界伸長ひずみ速度とは、過冷却状態の融液を伸長させて、その伸長方向のひずみ速度を上げたときに、結晶サイズが不連続的に小さくなるときの速度であり、この速度以上で伸長させることにより、従来の方法で結晶化させた場合に比べて、結晶化度が大幅に向上するのである。
【０００７】
そして、前記特許文献１には、臨界速度以上の伸長ひずみ速度を実現するための方法として、上下の板の間にディスク状の高分子樹脂融液のサンプルを挟み、これを過冷却状態に保持して、一方の板を他方の板の方へ一定速度で移動させることにより押しつぶす方法、ダイの吐出口から急冷却しながら高分子樹脂融液を高速で吐出する方法、一対の引き抜きローラにより高分子樹脂融液を急冷却しながらダイから引き抜く方法などが開示されている。
【先行技術文献】
【特許文献】
【０００８】
【特許文献１】国際公開ＷＯ２００８／１０８２５１号公報
【発明の概要】
【発明が解決しようとする課題】
【０００９】
しかし、前記特許文献１に記載された上下の板で高分子樹脂融液のサンプルを挟む方法では、予めサンプルを作成する必要があると共に、周囲が不規則な形状となるため、周辺部を機械的に成形するなどの他の工程がさらに必要となる。
【００１０】
また、ダイから高分子樹脂融液を吐出する方法も、一定断面形状の長尺物が得られるだけであり、さらに、一対のローラによって高分子樹脂融液を引き抜く方法も、フィルム状のものが得られるだけで、これを積層して製品を得ようとすると再度樹脂を溶融しなければならず、結晶化によって向上させた強度が低下することになる。
【００１１】
これに対して、成形型を用いる通常の射出成形方法は、前記各方法に比べて製品形状の自由度は高いが、射出時にせん断ひずみが発生するだけで、成形型内に高速で射出しても臨界伸長ひずみ速度を得ることはできない。
【００１２】
そこで、本発明は、結晶性高分子樹脂を用い、その結晶化度を向上させる前記の方法を利用しながら、製品形状の自由度が高く、比較的容易な工程で得られる樹脂成形品の成形方法および成形装置を提供することを課題とする。
【課題を解決するための手段】
【００１３】
前記課題を解決するため、本発明に係る樹脂成形品の成形方法は、次のように構成したことを特徴とする。
【００１４】
まず、本願の請求項１に記載の発明は、
成形型を構成する固定型と可動型とで囲まれたキャビティに、発泡剤を含有する結晶性高分子樹脂の融液を射出して充填させる射出工程と、
前記キャビティに前記融液が充填され、該融液の温度が融点以下、結晶化温度以上である状態で、前記可動型を前記固定型から離間する方向に移動させて前記キャビティの容積を増大させ該キャビティ内の前記高分子樹脂を発泡させながら成形すると共に、その成形時に、少なくとも前記可動型の成形面を負圧にして該面に前記高分子樹脂の表面を吸着させることで、前記融液に臨界伸長ひずみ速度以上の速度で伸長ひずみを生じさせて、該融液を配向融液の状態にし、その状態を維持して結晶化させる結晶化工程とを備えたことを特徴とする。
【００１５】
また、請求項２に記載の発明は、前記請求項１に記載の発明において、前記結晶性高分子樹脂が汎用プラスチックであることを特徴とする。
【００１６】
また、請求項３に記載の発明は、前記請求項２に記載の発明において、前記汎用プラスチックがポリプロピレンであることを特徴とする。
【００１７】
また、請求項４に記載の発明に係る樹脂成形品の成形装置は、
固定型と可動型とを有する成形型と、
前記固定型と前記可動型とで囲まれたキャビティに、発泡剤を含有する結晶性高分子樹脂の融液を射出する射出手段と、
前記可動型を前記固定型に近接する方向へ移動させることで型締めを行い、前記可動型を前記固定型から離間する方向へ移動させることで型開きを行うか又は前記キャビティの容積を増大させながら前記高分子樹脂の発泡成形を行う成形型開閉手段と、
前記キャビティに前記融液が充填され該融液の温度が融点以下、結晶化温度以上である状態において、前記融液に臨界伸長ひずみ速度以上の速度で伸長ひずみを生じさせることで該融液を配向融液の状態にして結晶化させるための所定の速度で、前記成形型開閉手段により前記可動型を前記固定型から離間する方向へ移動させて、前記キャビティ内の高分子樹脂を発泡させながら成形するとき、少なくとも該可動型の成形面を負圧にして該面に前記高分子樹脂の表面を吸着させる吸着手段とを備えたことを特徴とする。
【発明の効果】
【００１８】
請求項１に記載の発明に係る樹脂成形品の成形方法によれば、先ず、成形型を構成する固定型と成形型とで囲まれたキャビティに、発泡剤を含有する結晶性高分子樹脂の融液を射出して充填させ、その後、該融液を過冷却状態（融点以下、結晶化温度以上の状態）とした上で、前記可動型を前記固定型から離間する方向へ移動させてキャビティの容積を増大させることで、該キャビティ内の高分子樹脂融液を発泡させながら可動型の移動方向に伸長させて成形する。このとき、高分子樹脂融液が臨界伸長ひずみ速度以上の速度で伸長するように可動型を高速で移動させ、この可動型の高速移動に高分子樹脂融液の伸長を追従させることができれば、該融液は、高分子鎖が引き伸ばされて平行に揃えられた配向融液となると共に、結晶化の基点となる核が融液内に多数形成され、その後、短時間で且つ極めて高い割合で結晶化が起こり、高結晶化度の樹脂成形品を得ることができる。
【００１９】
そこで、本発明では、上記のように可動型を移動させて樹脂を発泡成形するとき、少なくとも該可動型の成形面を負圧にして該面に高分子樹脂の表面を吸着させるようにしているため、可動型の高速移動に高分子樹脂融液の伸長を確実に追従させることができ、これにより、該融液を確実に配向融液の状態にすることができ、極めて高い割合での結晶化を実現することができる。
【００２０】
このように、本発明では、高分子樹脂の発泡を利用しつつ、該樹脂融液を臨界伸長ひずみ速度以上の速度で伸長させるため、高結晶化度の高分子樹脂発泡体の成形品が得られる。そのため、本発明によれば、軽量性、断熱性および衝撃吸収性等に優れた樹脂発泡体の特性と、機械的強度および耐熱性等に優れた高分子結晶体の特性とを兼ね備えた成形品を得ることができる。
【００２１】
また、本発明の成形方法には成形型が用いられるため、前記特許文献１に記載の方法に比べて、高い形状の自由度で成形品を得ることができる。
【００２２】
さらに、本発明では、樹脂の発泡、成形および結晶化を１つの工程で達成することができるため、製造作業の簡素化を図ることができる。
【００２３】
また、請求項２に記載の発明によれば、前記結晶性高分子樹脂として、例えば、ポリプロピレン、ポリエチレン、ポリ塩化ビニル等の汎用プラスチックが用いられるため、成形品を安価に製造することができる。
【００２４】
さらに、請求項３に記載の発明によれば、前記汎用プラスチックとして広く用いられているポリプロピレンが採用されるため、価格面及び入手面でさらに有利となる。
【００２５】
また、請求項４に記載の発明に係る樹脂成形品の成形装置は、先ず、射出手段により、成形型を構成する固定型と成形型とで囲まれたキャビティに、発泡剤を含有する結晶性高分子樹脂の融液を射出して充填させ、その後、該融液を過冷却状態（融点以下、結晶化温度以上の状態）とした上で、成形型開閉手段により、前記可動型を前記固定型から離間する方向へ移動させてキャビティの容積を増大させることで、該キャビティ内の高分子樹脂融液を発泡させながら可動型の移動方向に伸長させて成形する。このとき、高分子樹脂融液が臨界伸長ひずみ速度以上の速度で伸長するように可動型を高速で移動させ、この可動型の高速移動に高分子樹脂融液の伸長を追従させることができれば、該融液は、高分子鎖が引き伸ばされて平行に揃えられた配向融液となると共に、結晶化の基点となる核が融液内に多数形成され、その後、短時間で且つ極めて高い割合で結晶化が起こり、高結晶化度の樹脂成形品を得ることができる。
【００２６】
そこで、本発明では、上記のように可動型を移動させて樹脂を発泡成形するとき、吸着手段により、少なくとも該可動型の成形面を負圧にして該面に高分子樹脂の表面を吸着させるようにしているため、可動型の高速移動に高分子樹脂融液の伸長を確実に追従させることができ、これにより、該融液を確実に配向融液の状態にすることができ、極めて高い割合での結晶化を実現することができる。
【００２７】
このように、本発明に係る成形装置を用いれば、高分子樹脂の発泡を利用しつつ、該樹脂融液を臨界伸長ひずみ速度以上の速度で伸長させるため、高結晶化度の高分子樹脂発泡体の成形品が得られる。そのため、本発明によれば、軽量性、断熱性および衝撃吸収性等に優れた樹脂発泡体の特性と、機械的強度および耐熱性等に優れた高分子結晶体の特性とを兼ね備えた成形品を得ることができる。
【００２８】
また、本発明に係る成形装置は成形型により成形を行うため、前記特許文献１に記載の装置に比べて、高い形状の自由度で成形品を得ることができる。
【００２９】
さらに、本発明に係る成形装置を用いれば、樹脂の発泡、成形および結晶化を１つの工程で達成することができるため、製造作業の簡素化を図ることができる。
【図面の簡単な説明】
【００３０】
【図１】本発明の方法で成形される成形品の例として示す自動車のドアモジュールキャリヤの正面図である。
【図２】同じくインストルメントパネルコア部材の斜視図である。
【図３】本発明の一実施形態に係る成形装置の構成図である。
【図４】図３に示す装置の射出工程前の状態を示す図である。
【図５】同じく射出工程が完了した状態を示す図である。
【図６】同じく結晶化工程中の状態を示す図である。
【図７】射出装置によりキャビティ内の樹脂に加えられる圧力および空気通路内の圧力の経時的変化を示すグラフである。
【発明を実施するための形態】
【００３１】
以下、本発明の実施形態について説明する。
【００３２】
まず、本発明の方法及び装置で形成される樹脂成形品の例を説明すると、図１に示す成形品１は、自動車のドアに内装されるドアモジュールキャリヤであり、該キャリヤ１をドア本体に取り付けるための取付部やパワウインド用モータ等の各種機器や部材の取付部等が設けられるため、高い機械的強度が要求される。また、ドアモジュールキャリヤ１は、車体全体の軽量化に貢献するために軽量であることが好ましく、車室内の快適性を向上させるために断熱性を有することが好ましく、さらに、乗員の安全性を高めるために衝撃吸収性を有することが好ましい。
【００３３】
また、図２に示す成形品２は、自動車のインストルメントパネルコア部材であり、メータ類やエアバッグ等の各種機器や部材が取り付けられるため、高い機械的強度が要求される。さらに、インストルメントパネルコア部材２も、ドアモジュールキャリヤ１と同様の理由により、軽量性、断熱性および衝撃吸収性を有することが好ましい。
【００３４】
図３は、本発明の一実施形態に係る成形装置１０を示す。この成形装置１０は、固定型１２と可動型１３を有する成形型１１と、該成形型１１の型締め及び型開きを行う成形型開閉装置１４と、固定型１２と可動型１３とで囲まれたキャビティ１５に樹脂の融液を射出する射出装置１６とを有する。
【００３５】
成形型１１の固定型１２には、前記キャビティ１５を構成する面すなわち成形面１２ａと外部への露出面１２ｂとに通じる射出通路１８が設けられており、該射出通路１８を通して、射出装置１６から射出された融液がキャビティ１５に導かれるようになっている。
【００３６】
成形型開閉装置１４は、例えば高速油圧シリンダで構成され、例えば該シリンダの伸縮により、可動型１３を固定型１２に近接する方向へ移動させることで型締めを行い、可動型１３を固定型１２から離間する方向へ移動させることで型開きを行う。また、成形型開閉装置１４は、可動型１３を固定型１２から離間する方向に移動（以下、「コアバック」ともいう。）させることで、キャビティ１５の容積を増大させながら該キャビティ１５内の樹脂を発泡成形する。
【００３７】
射出装置１６は、シリンダ１６ａと、該シリンダ１６ａの一端部において該シリンダ１６ａ内に樹脂材料を供給するホッパ１６ｂと、供給された樹脂材料を加熱溶融し、該樹脂材料の融液をシリンダ１６ａの他端部に設けられた吐出口１６ｃに向けて圧送するスクリュー１６ｄとを有する。
【００３８】
樹脂材料の種類は特に限定されないが、価格面および入手面において、好ましくは、例えばポリプロピレン、ポリエチレン、ポリ塩化ビニル等の汎用プラスチックが用いられ、それらの中でもポリプロピレンが特に好適に用いられる。
【００３９】
シリンダ１６ａは、成形型１１の固定型１２に設けられた前記射出通路１８の一端に吐出口１６ｃが接続されるように、固定型１２に取り付けられている。
【００４０】
また、シリンダ１６ａには、該シリンダ１６ａ内に発泡剤を供給する発泡剤供給ユニット２０が接続されている。本実施形態では、発泡剤として二酸化炭素または窒素等の物理発泡剤が用いられるが、本発明において用いられる発泡剤の種類は特に限定されるものでなく、物理発泡剤に代えて、炭酸水素ナトリウム等の化学発泡剤、又は熱膨張性マイクロカプセルを用いてもよい。
【００４１】
発泡剤供給ユニット２０は、二酸化炭素または窒素等の不活性ガスを収容するボンベ２２と、該ボンベ２２から供給される不活性ガスを原料として公知の方法により発泡剤を生成する発泡剤生成装置２４と、該生成装置２４で生成された発泡剤をシリンダ１６ａ内に供給する供給ノズル２６とを備えている。この供給ノズル２６からシリンダ１６ａ内に供給された発泡剤は、シリンダ１６ａ内の樹脂融液に溶解される。これにより、シリンダ１６ａ内の樹脂融液は、発泡剤を含有した状態で前記成形型１１のキャビティ１５に射出される。
【００４２】
また、成形装置１０は、樹脂を発泡成形するときに成形型１１の可動型１３の成形面１３ａを負圧にして該面１３ａに樹脂の表面を吸着させる吸着装置３０を有する。
【００４３】
吸着装置３０は、可動型１３の内部を通って該可動型１３の成形面１３ａに通じる空気通路３６と、該空気通路３６に真空槽３４を介して接続された真空ポンプ３２とを有する。空気通路３６の成形面１３ａ側の先端部は、複数の通路３６ａ，３６ｂ，３６ｃに分岐しており、各分岐通路３６ａ，３６ｂ，３６ｃに開閉弁３８が設けられている。真空ポンプ３２が作動すると、空気通路３６は負圧となり、この状態でさらに開閉弁３８が開くと、真空ポンプ３２が空気通路３６を介してキャビティ１５に連通し、該キャビティ１５と空気通路３６との圧力差により、該キャビティ１５内の樹脂の表面が成形面１３ａに引き込まれて吸着される。
【００４４】
次に、この成形装置１０を用いた樹脂成形品の成形方法について説明する。
【００４５】
図４に示すように、先ず、成形型開閉装置１４により可動型１３を固定型１２に当接するように移動させて、成形型１１を型締めする。このように成形型１１を型締めした状態において、固定型１２の成形面１２ａと可動型１３の成形面１３ａとの間隔は、成形品の厚みよりも小さくなり、成形品の最終形状の容積よりも小さい容積のキャビティ１５’が形成されている。
【００４６】
また、これと並行して、射出装置１６のホッパ１６ｂに、固形の結晶性高分子樹脂材料Ａを投入し、シリンダ１６ａ内において、スクリュー１６ｄを作動させて、これらの樹脂材料Ａを融点以上まで加熱して溶融させることで融液Ａ’を得るとともに、発泡剤供給ユニット２０からシリンダ１６ａ内に発泡剤を供給して、該発泡剤を前記融液Ａ’に溶解させる。
【００４７】
さらに、これと並行して、吸着装置３０の開閉弁３８を閉じた状態で真空ポンプ３２を作動させて、図７に示すように、空気通路３６内の圧力Ｑを負圧にしておく。
【００４８】
次に、射出工程として、図５に示すように、射出装置１６により、発泡剤を含有する結晶性高分子樹脂材料の融液Ａ’をキャビティ１５’内に射出して充填させる。
【００４９】
次に、結晶化工程として、キャビティ１５’内に充填された結晶性高分子樹脂の融液Ａ’の温度が融点以下で、結晶化温度以上になるまで冷却された時点、即ち、該融液Ａ’が過冷却状態となった時点で、図６に示すように、前記成形型開閉装置１４を作動させて可動型１３を固定型１２から離間する方向へ高速でコアバックさせる。これにより、キャビティ１５’の容積は増大し、キャビティ１５’内の高分子樹脂は発泡しながら成形される。
【００５０】
また、この結晶化工程では、可動型１３のコアバックの直前に吸着装置３０の開閉弁３８を開放し、これにより、図７に示すように、開閉弁３８の開放に伴い空気通路３６内の圧力が一時的に上昇した後、再び元の圧力に戻る時点でコアバックが開始されるようにする。これにより、可動型１３の成形面１３ａはコアバックの開始と同時に負圧となり、該成形面１３ａにキャビティ１５’内の高分子樹脂の表面が吸着される。かかる成形面１３ａの負圧状態はコアバックが終了するまで継続させ、これにより、コアバック中に成形面１３ａから樹脂が離間することを防止する。
【００５１】
このように、可動型１３のコアバックの開始から終了までキャビティ１５’内の高分子樹脂の表面は可動型１３の成形面１３ａへの吸着状態が維持されるため、結晶化工程において、キャビティ１５’の容積が可動型１３の移動方向に急激に拡大されるとき、該キャビティ１５’内の融液Ａ’は、発泡しながら可動型１３の高速移動に確実に追従して該移動方向に伸長する。
【００５２】
結晶化工程における可動型１３の移動速度（コアバック速度）は、該移動方向における融液Ａ’の伸長ひずみ速度が臨界伸長ひずみ速度以上となる速度に設定されている。したがって、結晶化工程において、融液Ａ’は臨界伸長ひずみ速度以上の速度で伸長する。
【００５３】
よって、結晶化工程において、融液Ａ’は、高分子鎖が引き伸ばされて平行に揃えられた配向融液となると共に、結晶化の基点となる核が融液Ａ’内に多数形成され、その後、短時間で且つ極めて高い割合で結晶化が起こり、高結晶化度の樹脂発泡体が形成される。  
【００５４】
可動型１３のコアバック終了後、成形型開閉装置１４により型開きを行い、これにより、高結晶化度の樹脂発泡体からなる成形品を得ることができる。
【００５５】
なお、本実施形態では、図７に示すように、射出工程が終了してから結晶化工程が開始されるまでの間、射出装置１６によりキャビティ１５’内の融液Ａ’に与える圧力Ｐを、段階的に下げながら所定時間保圧した後、完全に減圧して、可動型１３のコアバックを開始する。ただし、コアバック開始後も、圧力Ｐの保圧を所定時間継続するようにしてもよく、この場合、圧力Ｐによりキャビティ１５’内の樹脂が可動型１３の成形面１３ａに向かって押し込まれ、これにより、該成形面１３ａに対する高分子樹脂の吸着力が増大するため、可動型１３の移動に対する高分子樹脂の追従性を一層確実にすることができ、結晶化度の高い成形品を確実に得ることができる。
【００５６】
以上の実施形態によれば、結晶化工程において、可動型１３の高速移動に融液Ａ’の伸長を確実に追従させることができるため、該融液Ａ’に臨界伸長ひずみ速度以上の速度でのひずみ伸長を確実に生じさせることができる。そのため、確実に、該融液Ａ’を配向融液の状態にして、高結晶化度の成形品を得ることができる。
【００５７】
また、この実施形態によれば、高分子樹脂融液Ａ’のひずみ伸長に発泡を利用しているため、発泡体でありながら結晶化度の高い成形品が得られる。そのため、軽量性、断熱性および衝撃吸収性等に優れた樹脂発泡体の特性と、機械的強度および耐熱性等に優れた高分子結晶体の特性とを兼ね備えた成形品を得ることができる。また、成形型１１を用いて成型するため、高い形状の自由度で成形品を得ることができる。これらのことから、例えば、図１，２に示すドアモジュールキャリヤ１やインストルメントパネルコア部材２、或いは、バンパー、フェンダー又はレインフォースメントなどといった種々の自動車部品に適した成形品を得ることができる。
【００５８】
さらに、この実施形態によれば、樹脂の発泡、成形および結晶化を１つの工程（前記結晶化工程）で達成することができるとともに、射出工程と結晶化工程のいずれも単一の成形装置１０を用いて連続して実行できるため、製造の作業および設備を簡素化することができる。
【００５９】
以上、上述の実施形態を挙げて本発明を説明したが、本発明は上述の実施形態に限定されるものではない。
【００６０】
例えば、上述の実施形態において、吸着装置３０は、可動型１３の成形面１３ａのみを負圧にするように構成されているが、可動型１３の成形面１３ａに加えて、固定型１２の成形面１２ａも負圧にして該面１２ａに樹脂の表面を吸着させるようにしてもよい。この場合、キャビティ１５’内の樹脂の表面は、融液Ａ’の伸長方向両側の成形面１２ａ，１３ａにそれぞれ確実に吸着されるため、融液Ａ’の伸長をキャビティ１５の容積の増大に一層確実に追従させることができ、結晶化度の高い成形品を一層確実に得ることができる。
【実施例】
【００６１】
次に、上記実施形態に係る方法および装置による成形を実施した実施例について説明する。
【００６２】
この実施例では、株式会社日本製鋼所製、型締力２２０トンの成形型と射出装置とを備えた成形装置を用い、結晶性高分子樹脂材料として、日本ポリプロ株式会社製のポリプロピレン樹脂材料（商品名：ノバテック）を用いた。また、吸着装置の真空ポンプとして、日本真空技術株式会社製のＰＶＤ−１５０を使用した。
【００６３】
そして、射出装置における樹脂材料の溶融温度を２００℃、型温度を１５０℃に設定し、まず、可動型を固定型に当接させた状態、すなわち型締めした状態にして、両型の間に厚み１ｍｍのキャビティを形成した。
【００６４】
次に、射出工程として、物理発泡剤としての窒素ガスを含有する前記結晶性高分子樹脂材料の融液をキャビティに３秒間射出して充填させ、その後、該融液の温度が１６０℃に低下するまで約３０秒間待機した。この温度は、該樹脂の融点よりも低く、結晶化温度よりも高い温度であり、これにより、融液は過冷却状態となった。
【００６５】
次に、結晶化工程として、吸着装置により成形型の可動型の成形面に樹脂の表面を吸着させながら、該可動型をキャビティの厚みが４ｍｍになるまで２００ｍｍ／秒でコアバックさせ、前記高分子樹脂を発泡成形した。
【００６６】
その後、成形型を５０℃になるまで冷却した後、型開きし、成形品を取り出した。
【００６７】
これにより、結晶化が促進されたことによる高い機械的強度や耐熱性と、発泡成形されたことによる優れた軽量性、断熱性および衝撃吸収性とを兼ね備えた成形品が得られた。
【産業上の利用可能性】
【００６８】
以上のように、本発明により得られる成形品は、機械的強度や耐熱性等に優れた高分子結晶体の特性と、軽量性、断熱性および衝撃吸収性に優れた樹脂発泡体の特性とを兼ね備えるとともに、該成形品が成形型を用いて製造されることにより形状の自由度が確保されることから、それら種々の特性が要求される例えば自動車用部品等の製造技術分野において好適に利用される可能性がある。
【符号の説明】
【００６９】
１，２    成形品
１０      成形装置
１１      成形型
１２      固定型
１３      可動型
１４      成形型開閉装置
１６      射出装置
３０      吸着装置
【図１】
0005598268.tif 000002
【図２】
0005598268.tif 000003
【図３】
0005598268.tif 000004
【図４】
0005598268.tif 000005
【図５】
0005598268.tif 000006
【図６】
0005598268.tif 000007
【図７】
0005598268.tif 000008